(57)【要約】  【課題】金属薄膜層があるにもかかわらず、不透明ではなく、透視可能で、かつ、金属光沢が目立つことがなく、しかも、赤外線遮断性及び紫外線遮断性を有するフイルム糸及び該フイルム糸を得ることができるフイルムを提供する。  【解決手段】少なくとも、透明なプラスチックフイルムと、半透明金属薄膜層と、紫外線遮断層とを積層形成したことを特徴とする半透明フイルム、及び、該半透明フイルムを細長に裁断した半透明フイルム糸。【選択図】なし【特許請求の範囲】
【請求項１】
少なくとも、透明なプラスチックフイルムと、半透明金属薄膜層と、紫外線遮断層とを積層形成したことを特徴とする、半透明フイルム。
【請求項２】
透明なプラスチックフイルムの片面に半透明金属薄膜層を形成し、該半透明金属薄膜層上に紫外線遮断層を形成したことを特徴とする、半透明フイルム。
【請求項３】
透明なプラスチックフイルムの片面に半透明金属薄膜層を形成し、該半透明金属薄膜層上に保護層を形成し、透明なプラスチックフイルムの他の片面に紫外線遮断層を形成したことを特徴とする、半透明フイルム。
【請求項４】
請求項１〜３に記載の半透明フイルムのいずれかに、別途透明なプラスチックフイルムを貼り合わせた半透明フイルム。
【請求項５】
請求項１〜４に記載の半透明フイルムのいずれかを細長に裁断した半透明フイルム糸。
【発明の詳細な説明】
【技術分野】
【０００１】
本発明は、金属薄膜層があるにもかかわらず、織物や編物からなる様々な衣料、カーテン、タオル、パラソル、被覆材等の各種の繊維製品に使用しても金属光沢が目立つことがなく、しかも透視が可能でかつ効果的に赤外線（熱線）及び紫外線を遮断することができるフイルム糸に関するものである。
また、本発明は、上記のフイルム糸を得るために使用することもでき、更に各種のブラインド材料や窓ガラス等に貼り合わせて使用したり、農業分野で被覆材として使用したり、工業分野で自動車のカバー材料等の被覆材として使用したり、各種の包装材料として使用したりすることもできるフイルムに関するものである。
【背景技術】
【０００２】
プラスチックフイルムは従来、表面に金属薄膜層や樹脂層を形成してブラインド材料や窓ガラス等に貼り合わせて使用したり、農業分野で被覆材として使用したり、工業分野で自動車のカバー材料等の被覆材として使用したり、各種の包装材料として使用したりされており、あるいはプラスチックフイルムはそれを細長に裁断して糸を得るために使用されている。
特に、表面に不透明な金属薄膜層を形成したプラスチックフイルムを細長に裁断して得たフイルム糸は、金銀糸として古くから多く使用されている。
しかし、金銀糸は不透明な金属薄膜層があるので、美麗な金属光沢がありしかも赤外線遮断性及び紫外線遮断性はあるが、不透明であることから、一方において透明なフイルム糸が要望されてきた。
そして、透明なフイルム糸としては従来、基材フイルム上に抗菌層を設けた抗菌フイルムを細長に裁断して得た偏平な抗菌糸が知られている（特許文献１参照）。
【特許文献１】特開２００２−３６４４７号公報
【発明の開示】
【発明が解決しようとする課題】
【０００３】
しかしながら、従来の透明なフイルム糸である抗菌糸は、金属光沢は全くなく、赤外線遮断性及び紫外線遮断性もなかった。
従って、従来の透明なフイルム糸を使用した各種の繊維製品もまた、フイルム糸の金属光沢は全くなく、フイルム糸の赤外線遮断性及び紫外線遮断性もなかった。
本発明は、金属薄膜層があるにもかかわらず不透明ではなく、透視可能でかつ金属光沢が目立つことがなく、しかも赤外線遮断性及び紫外線遮断性を有するフイルム糸及び該フイルム糸を得ることができるフイルムを提供するものである。
【課題を解決するための手段】
【０００４】
すなわち、本発明は、
（１）少なくとも、透明なプラスチックフイルムと、半透明金属薄膜層と、紫外線遮断層とを積層形成したことを特徴とする、半透明フイルムである。
（２）透明なプラスチックフイルムの片面に半透明金属薄膜層を形成し、該半透明金属薄膜層上に紫外線遮断層を形成したことを特徴とする、半透明フイルムである。
（３）透明なプラスチックフイルムの片面に半透明金属薄膜層を形成し、該半透明金属薄膜層上に保護層を形成し、透明なプラスチックフイルムの他の片面に紫外線遮断層を形成したことを特徴とする、半透明フイルムである。
（４）上記（１）〜（３）に記載の半透明フイルムのいずれかに、別途透明なプラスチックフイルムを貼り合わせた半透明フイルムである。
（５）上記（１）〜（４）に記載の半透明フイルムのいずれかを細長に裁断した半透明フイルム糸である。
【発明の効果】
【０００５】
本発明の半透明フイルム糸及び半透明フイルムは、金属薄膜層が半透明金属薄膜層であるから、透過光により透視が可能であり、かつ、反射光により金属光沢を有している。そして、金属薄膜層が半透明金属薄膜層であるから、金属光沢はいわゆるギラギラとした金属光沢ではなく、目立つことがない金属光沢いわばやわらかい金属光沢である。
すなわち、半透明フイルム糸及び半透明フイルムは、いわゆるハーフミラー効果を有しているのである。
また、半透明金属薄膜層により赤外線遮断性がある。
さらに、本発明の半透明フイルム糸及び半透明フイルムは、紫外線遮断層が形成されているから、紫外線遮断性がある。
このように、本発明の半透明フイルム糸及び半透明フイルムは、ハーフミラー効果と、赤外線遮断性と、紫外線遮断性とを兼ね備えている。
また、本発明の半透明フイルム糸及び半透明フイルムは、紫外線遮断層が形成されているから、耐候性がある。
本発明の半透明フイルム糸を衣料、カーテン、タオル、パラソル、被覆材等の各種の繊維製品に使用すれば、その繊維製品は、半透明フイルム糸のハーフミラー効果と、半透明フイルム糸の赤外線遮断性と、半透明フイルム糸の紫外線遮断性とを兼ね備えている。
そして、繊維製品に使用されている半透明フイルム糸自体に耐候性があるので、繊維製品自体にも半透明フイルム糸による耐候性がある。
このように、本発明の半透明フイルム糸を使用した繊維製品は、赤外線遮断性と、紫外線遮断性とを、兼ね備えていることから、赤外線をカットしたり、紫外線による人体への悪影響を防止したりすることができる。
また、本発明の半透明フイルムを、各種のブラインド材料や窓ガラス等に貼り合わせて使用すれば、該ブラインド材料や窓ガラスは赤外線及び紫外線を遮断する。
さらに、本発明の半透明フイルムを、農業分野で被覆材として使用したり、工業分野で自動車のカバー材料等の被覆材として使用したり、各種の包装材料として使用したりすれば、被覆材や包装材料に被覆又は包装されている各種のものを、赤外線及び紫外線から保護することができる。
本発明の半透明フイルム糸及び半透明フイルムは全体が半透明であるから、各種の繊維製品、ブラインド、窓ガラス等に使用した場合に目立つことがない。
従って、本発明を使用した各種の繊維製品、ブラインド、窓ガラス等は、本来の色や柄等からなるデザインがそれほど損なわれることがない。
【発明を実施するための最良の形態】
【０００６】
本発明の半透明フイルムは、例えば、広幅長尺で透明なプラスチックフイルムの片面に半透明金属薄膜層を形成し、該半透明金属薄膜層上に紫外線遮断層を形成して得ることができる。
また、本発明の半透明フイルム糸は、上記の方法で得た半透明フイルムを、細長に裁断して得ることができる。
本発明の半透明フイルム糸及び半透明フイルムは、その断面構造としては、上記の半透明フイルム糸及び半透明フイルムのように、透明なプラスチックフイルム／半透明金属薄膜層／紫外線遮断層のほか、紫外線遮断層／透明なプラスチックフイルム／半透明金属薄膜層／保護層からなるものであってもよい。
なお、保護層は半透明金属薄膜層を保護するものである。
本発明の半透明フイルム糸及び半透明フイルムはまた、上記いずれかの断面構造のものに、ポリエチレンフイルム等のプラスチックフイルムを適宜貼り合わせた断面構造のものであってもよい。
【０００７】
本発明の半透明フイルム糸及び半透明フイルムは、全体として半透明であり、具体的には、全光線透過率が２０〜７０％の半透明フイルム糸及び半透明フイルムである。
半透明フイルム糸及び半透明フイルムを、全光線透過率が２０〜７０％のものにすることにより、本発明の半透明フイルム糸及び半透明フイルムは、ハーフミラー効果を有するものとなる。
【０００８】
本発明の半透明フイルム糸は、織物や編物からなる様々な衣料、カーテン、タオル、パラソル、被覆材等の各種の繊維製品に使用できる。
本発明の半透明フイルムは、細長に裁断して半透明フイルム糸を得ることができる。
さらに、本発明の半透明フイルムは、各種のブラインド材料や窓ガラス等に貼り合わせて使用したり、農業分野で被覆材として使用したり、工業分野で自動車のカバー材料等の被覆材として使用したり、各種の包装材料として使用したりすることもできる。
【０００９】
本発明における透明なプラスチックフイルムとしては、ポリエチレンテレフタレートフイルム等のポリエステルフイルム、ナイロン６フイルム等のポリアミドフイルム、ポリプロピレンフイルム、ポリエチレンフイルム等の従来フイルム糸に使用されている各種の透明なプラスチックフイルムが使用できる。
【００１０】
透明なプラスチックフイルムは、一軸延伸、二軸延伸又は無延伸のいずれのものであってもよい。
プラスチックフイルムの厚さは、４〜１００μｍであり、６〜５０μｍが好ましい。
【００１１】
透明なプラスチックフイルムの片面に、半透明金属薄膜層を形成する。
半透明金属薄膜層は、真空蒸着法、スパッタリング法、イオンプレーティング法等の従来公知の薄膜形成法で形成できる。
半透明金属薄膜層には、アルミニウム、銀、その他公知の各種の金属が使用できる。
半透明金属薄膜層は、透明なプラスチックフイルムの片面に直接形成してもよく、また、透明なプラスチックフイルムの片面に適宜の樹脂によりいわゆるアンカーコート層を形成し、該アンカーコート層上に半透明金属薄膜層を形成してもよい。
アンカーコート層は、ポリエステル系、メラミン系、エポキシ系、アクリル系、ウレタン系等の、金属薄膜層形成前のアンカーコート層に使用されている従来公知の樹脂を、一種又は二種以上使用して形成できる。
【００１２】
半透明金属薄膜層は、透過光により透視が可能であり、かつ、反射光により金属光沢を有しているものである。そして、反射光による金属光沢は前記したとおり、いわゆるギラギラとした金属光沢ではなく、目立つことがない金属光沢いわばやわらかい金属光沢である。
すなわち、金属薄膜層が半透明金属薄膜層であることから、本発明の半透明フイルム糸及び半透明フイルムは、いわゆるハーフミラー効果を有しているのである。
また、本発明の半透明フイルム糸及び半透明フイルムは、半透明金属薄膜層により赤外線遮断性がある。つまりいわゆる熱線（赤外線）をカットするのである。
【００１３】
半透明金属薄膜層は、透明なプラスチックフイルムの片面に直接又はアンカーコート層を介して形成した状態での全光線透過率が、大体１０〜６０％程度の半透明金属薄膜層にする。
このように、透明なプラスチックフイルムの片面に半透明金属薄膜層を形成した状態での全光線透過率が大体１０〜６０％程度であると、後に、全光線透過率が２０〜７０％の半透明フイルム糸及び半透明フイルムを得ることができる。
後に、半透明金属薄膜層上に紫外線遮断層や保護層等を形成すると、全光線透過率は高くなるので、紫外線遮断層や保護層等を形成する前の段階では、半透明フイルム糸及び半透明フイルムの目的とする全光線透過率よりも低い全光線透過率の半透明金属薄膜層を形成しておくのである。
そして、半透明フイルム糸及び半透明フイルムの全光線透過率を２０〜７０％のものにすることにより、本発明の半透明フイルム糸及び半透明フイルムは、ハーフミラー効果と赤外線遮断性とを兼ね備えたものとなる。
半透明フイルム糸及び半透明フイルムの全光線透過率が２０％より低いと、透視がし難くなり、また、反射光による金属光沢がやわらかでなくなりギラギラとした金属光沢になりやすい。
半透明フイルム糸及び半透明フイルムの全光線透過率が７０％より高いと、透明に近くなり、反射光による金属光沢が出難くなる。また、赤外線遮断性が得難くなる。
【００１４】
透明なプラスチックフイルムの片面に、半透明金属薄膜層を形成し、該半透明金属薄膜層上に紫外線遮断層を形成する。
紫外線遮断層の形成に先立ち、必要により半透明金属薄膜層の上に適宜の樹脂により保護層を形成し、該保護層上に紫外線遮断層を形成してもよい。
保護層は、ポリエステル系、メラミン系、エポキシ系、アクリル系、ウレタン系等の、金属薄膜層の保護層に使用されている従来公知の樹脂を、一種又は二種以上使用して形成できる。
【００１５】
本発明の半透明フイルム糸及び半透明フイルムはまた、透明なプラスチックフイルムの片面に、半透明金属薄膜層を形成し、該半透明金属薄膜層上に保護層を形成し、透明なプラスチックフイルムの他の片面に紫外線遮断層を形成することもできる。
【００１６】
このように本発明の半透明フイルム糸及び半透明フイルムは、断面構造として、透明なプラスチックフイルム／半透明金属薄膜層／（必要により保護層）／紫外線遮断層としてもよく、また、紫外線遮断層／透明なプラスチックフイルム／半透明金属薄膜層／保護層としてもよい。さらに、後者の断面構造で、紫外線遮断層と透明なプラスチックフイルムとの密着力を高めるために両者の間に密着層を形成したもの、すなわち、紫外線遮断層／密着層／透明なプラスチックフイルム／半透明金属薄膜層／保護層としたものでもよく、このようなものも本発明に含まれる。密着層は適宜の樹脂により形成できる。
【００１７】
紫外線遮断層は、従来公知の有機系紫外線吸収剤や微粉末系紫外線遮蔽剤等の適宜の紫外線遮蔽剤を適宜の樹脂に混入した塗料を、グラビアコーティング、リバースコーティング等の従来公知の方法でコーティングすることにより形成できる。
また、紫外線遮断層は、紫外線安定性基を重合体分子鎖内に結合して含有する樹脂をコーティングすることによっても形成できる。この場合、樹脂が紫外線吸収性基をも含有していれば、より一層好ましい。
紫外線遮断層の厚さは、０．１〜２０μｍであり、０．３〜５μｍが好ましい。
【００１８】
有機系紫外線吸収剤としては例えば、２−ヒドロキシ−４−オクトキシベンゾフェノンが挙げられ、微粉末系紫外線遮蔽剤としては例えば、酸化亜鉛、酸化セリウム、酸化チタン、酸化マグネシウム等の微粉末が挙げられる。
有機系紫外線吸収剤や微粉末系紫外線遮蔽剤等の適宜の紫外線遮蔽剤を混入する樹脂としては、ポリエステル系樹脂、ポリウレタン系樹脂、アクリル系樹脂、エポキシ系樹脂、尿素系樹脂、メラミン系樹脂等が例示される。
紫外線遮蔽剤の混入量は特に限るものではなく、用途や使用場所、使用方法等によって適宜選択できるが、通常は、０．１〜２０重量%程度が一般的である。
【００１９】
本発明の半透明フイルム糸は、例えば前記した通り、本発明の半透明フイルムを細長に裁断することにより得ることができる。
半透明フイルム糸の幅は、０．１ｍｍ〜３０ｍｍ程度が好ましい。
０．１〜３０ｍｍの幅の半透明フイルム糸は、各種の繊維製品に使用するのに適している。
しかし、本発明は、半透明フイルム糸の幅を限定するものではなく、用途により半透明フイルム糸の幅は適宜選択できる。
また、半透明フイルムの幅は、３０ｍｍ〜２０００ｍｍ程度が好ましい。
３０ｍｍ〜２０００ｍｍの幅の半透明フイルムは、各種のブラインド材料や窓ガラス等に貼り合わせて使用したり、農業分野で被覆材として使用したり、工業分野で自動車のカバー材料等の被覆材として使用したり、各種の包装材料として使用したりするのに適している。
しかし、本発明は、半透明フイルムの幅を限定するものではなく、用途により半透明フイルムの幅は適宜選択できる。
【００２０】
本発明の半透明フイルム糸は、各種の織物や編物からなる様々な衣料、カーテン、タオル、パラソル、被覆材等の各種の繊維製品に使用することができる。
本発明の半透明フイルムは、前記した通り、細長に裁断して半透明フイルム糸を得ることができる。
また、本発明の半透明フイルムは、各種のブラインド材料や窓ガラス等に貼り合わせて使用したり、農業分野で被覆材として使用したり、工業分野で自動車のカバー材料等の被覆材として使用したり、各種の包装材料として使用したりすることもできる。
【実施例１】
【００２１】
幅が６６５ｍｍで長尺な厚さ１２μｍの透明なポリエチレンテレフタレートフイルムの片面に、ポリエステル系樹脂をコーティングして厚さ０．２μｍの透明なアンカーコート層を形成し、該アンカーコート層上に、真空蒸着により半透明のアルミニウム蒸着層を形成した。この状態での全光線透過率は１３％であった。
次に、アルミニウム蒸着層上に、紫外線遮蔽剤として酸化亜鉛微粉末を５重量%混入したアクリル系樹脂をコーティングして厚さ１．５μｍの透明な紫外線遮断層を形成して、本発明の半透明フイルムを得た。
得られた半透明フイルムの全光線透過率は２５％であった。
次に、得られた半透明フイルムを、約０．８ｍｍの幅で細長に裁断して、本発明の半透明フイルム糸を得た。
【実施例２】
【００２２】
幅が６６５ｍｍで長尺な厚さ１２μｍの透明なポリエチレンテレフタレートフイルムの片面に、ポリエステル系樹脂をコーティングして厚さ０．２μｍの透明なアンカーコート層を形成し、該アンカーコート層上に、真空蒸着により半透明のアルミニウム蒸着層を形成した。この状態での全光線透過率は５０％であった。
次に、アルミニウム蒸着層上に、アクリル系樹脂をコーティングして厚さ１．５μｍの保護層を形成し、透明なポリエチレンテレフタレートフイルムの他の片面に、紫外線遮蔽剤として酸化亜鉛微粉末を５重量%混入したアクリル系樹脂をコーティングして厚さ１．５μｍの透明な紫外線遮断層を形成して、本発明の半透明フイルムを得た。
得られた半透明フイルムの全光線透過率は６５％であった。
次に、得られた半透明フイルムを、約０．３ｍｍの幅で細長に裁断して、本発明の半透明フイルム糸を得た。
【実施例３】
【００２３】
幅が６６５ｍｍで長尺な厚さ１２μｍの透明なポリエチレンテレフタレートフイルムの片面に、ポリエステル系樹脂をコーティングして厚さ０．２μｍの透明なアンカーコート層を形成し、該アンカーコート層上に、真空蒸着により半透明のアルミニウム蒸着層を形成した。この状態での全光線透過率は３０％であった。
次に、アルミニウム蒸着層上に、紫外線安定性基を有する樹脂として立体障害性ピペリジン残基を樹脂中に結合保有する樹脂（日本触媒社製ＵＶ−Ｇ３０１）を使用して、該樹脂をコーティングすることにより厚さ１．５μｍの透明な紫外線遮断層を形成して、本発明の半透明フイルムを得た。
得られた半透明フイルムの全光線透過率は４５％であった。
次に、得られた半透明フイルムを、約１．０ｍｍの幅で細長に裁断して、本発明の半透明フイルム糸を得た。
【実施例４】
【００２４】
幅が６６５ｍｍで長尺な厚さ１２μｍの透明なポリエチレンテレフタレートフイルムの片面に、真空蒸着により半透明のアルミニウム蒸着層を形成した。この状態での全光線透過率は５０％であった。
次に、アルミニウム蒸着層上に、ポリエステル系樹脂をコーティングして厚さ０．２μｍの透明な保護層を形成し、該保護層上に、紫外線安定性基を有する樹脂として立体障害性ピペリジン残基を樹脂中に結合保有する樹脂（日本触媒社製ＧＰ１０３４）を使用して、該樹脂をコーティングすることにより厚さ１．２μｍの透明な紫外線遮断層を形成して、本発明の半透明フイルムを得た。
得られた半透明フイルムの全光線透過率は６５％であった。
次に、得られた半透明フイルムを、約０．５ｍｍの幅で細長に裁断して、本発明の半透明フイルム糸を得た。